(57)【要約】      （修正有）【課題】相対的に低い密度を有する動物用敷材組成物を提供する。【解決手段】ベントナイトにより被覆された、集塊化していないパーライト粒子を含み、５％〜１５％の水分含有量と２００〜６００ｋｇ／ｍ３の密度を有する敷材とする。【選択図】図１
2018138046.tif 000002
【特許請求の範囲】
【請求項１】
（ｉ）パーライトを含む集塊化していない粒子と、（ｉｉ）前記粒子の外表面上の、ベントナイトを含む被覆とを含む、動物用敷材組成物。
【請求項２】
（ｉ）膨張パーライトから本質的になる粒子と、（ｉｉ）前記粒子の外表面上の、ベントナイトを含む被覆とを含む、動物用敷材組成物。
【請求項３】
（ｉ）２５〜２００ｋｇ／ｍ３の範囲のバルク密度を有するパーライト粒子をコーター中に供給するステップと、
（ｉｉ）液体を前記コーターに添加して、湿潤パーライト粒子を生成するステップと、
（ｉｉｉ）約１００メッシュ〜約３００メッシュのサイズ範囲を有するベントナイトを前記コーター中に供給して、前記湿潤パーライト粒子を被覆するステップと
を含む、動物用敷材組成物を製造する方法。
【請求項４】
（ｉｖ）前記被覆されたパーライト粒子を水と接触させるステップと、
（ｖ）前記被覆された粒子を５％〜２５％の範囲の水分含有量になるまで乾燥させるステップと
をさらに含む、請求項３に記載の方法。
【請求項５】
前記集塊化していない粒子が膨張パーライトである、請求項１に記載の動物用敷材組成物。
【請求項６】
前記被覆がナトリウムベントナイトを含む、請求項１又は２に記載の動物用敷材組成物。
【請求項７】
前記ベントナイトがナトリウムベントナイトである、請求項３又は４に記載の方法。
【請求項８】
前記パーライトが膨張パーライトである、請求項３、４及び７のいずれか一項に記載の方法。
【発明の詳細な説明】
【発明の詳細な説明】
【０００１】
［開示の分野］
[0001]本発明は概して、動物用敷材組成物及び動物用敷材組成物を作製する方法に関する。
【０００２】
［関連出願］
[0002]本出願は、２０１２年１２月２６日に出願された米国特許仮出願第６１／７４６，０１７号の利益を主張するものであり、その全内容は参照により本明細書に組み込まれる。
【０００３】
［背景］
[0003]業界において公知の凝集性動物用敷材は、粒子が尿などの液体と接触すると凝集する敷材製品である。凝集性敷材は、尿が染み込んだ敷材顆粒を消費者が分離して取り除くことを可能にし、敷材全体を交換することがないために消費者にコスト削減をもたらすので、望ましい。
【０００４】
[0004]多くの場合、凝集性敷材を含めた従来の敷材は、相対的に嵩高く高密度な材料であり、このため、包装された製品は重く、消費者にとって扱いづらいものとなり得る。
【０００５】
［開示の概要］
[0005]本開示の様々な態様の一つは、数ある有益な特性の中でもとりわけ、相対的に低い密度（よって軽量）を有する動物用敷材組成物提供を提供することである。
【０００６】
[0006]したがって、簡潔に述べると、本開示は、（ｉ）パーライトを含む集塊化していない粒子と、（ｉｉ）前記粒子の外表面上の、凝集剤を含む被覆とを含む、動物用敷材組成物を対象とする。特定の実施形態では、前記凝集剤は、ベントナイトを含む。
【０００７】
[0007]本開示の別の態様は、（ｉ）膨張パーライトから本質的になる粒子と、（ｉｉ）前記粒子の外表面上の、凝集剤を含む被覆とを含む、動物用敷材組成物を対象とする。特定の実施形態では、前記凝集剤は、ベントナイトを含む。
【０００８】
[0008]本開示の別の態様は、動物用敷材を製造する方法を対象とする。１つの方法は、（ｉ）２５〜２００ｋｇ／ｍ３の範囲のバルク密度を有するパーライト粒子をコーター中に供給するステップと、（ｉｉ）液体を前記コーターに添加して、湿潤パーライト粒子を生成するステップと、（ｉｉｉ）約１００メッシュ〜約３００メッシュのサイズ範囲を有するベントナイトを前記コーター中に供給して、前記湿潤パーライト粒子を被覆するステップとを伴う。
【０００９】
[0009]他の目的及び特徴は、以降において、一部が明白となり、一部が指摘される。
【図面の簡単な説明】
【００１０】
【図１】図１は、本開示の被覆された敷材を製造する方法を示す。
【００１１】
［詳細な説明］
[0011]本明細書及び添付の特許請求の範囲において使用される場合、単数形「ａ」、「ａｎ」及び「ｔｈｅ」は、文脈により明確に別段の指定がない限り、複数の指示物を含むという点に留意しなければならない。
【００１２】
[0012]別段の規定がない限り、本明細書において使用されるすべての科学技術用語は、本開示が関係する当業者によって一般的に理解されるのと同じ意味を有する。本明細書において記載されるものと類似又は均等な多くの方法及び材料を本開示の実施において使用することができるが、好ましい材料及び方法について本明細書において記載する。
【００１３】
[0013]本明細書及び特許請求の範囲において使用される原材料、構成要素、反応条件などの量を表現するすべての数字は、あらゆる場合において、「約」という用語によって修飾されていると理解されるものとする。本明細書において提示される主題の広い範囲を述べる数値範囲及びパラメータはおおよそであるが、具体的な例で述べられる数値は、可能な限り精確に報告されている。しかし、すべての数値は、それらの各試験測定において見出される標準偏差に必然的に起因する、ある種の誤差を本質的に含んでいる。
【００１４】
[0014]本明細書及び添付の特許請求の範囲において使用される場合、「メッシュ」、「Ｕ．Ｓ．篩」又は「メッシュＵ．Ｓ．篩系列」という用語は、ＡＳＴＭ  Ｅ−１１  Ｕ．Ｓ．Ａ．標準試験用篩によって定義される。
【００１５】
[0015]低密度の被覆された動物用敷材及び低密度の被覆された動物用敷材を作製する方法について記載する。説明を目的とする以下の記載では、様々な例示的な実施形態の完全な理解を可能にするために、数多くの具体的な詳細が述べられる。しかし、本発明の実施形態をこれらの具体的な詳細によらずに実施してもよいことは、当業者には明らかである。
【００１６】
敷材組成物
[0016]本開示の敷材組成物は、凝集剤で被覆されたパーライト粒子を含む。特定の一実施形態では、粒子は、パーライトを含む集塊化していない粒子である。別の特定の実施形態では、粒子は、膨張パーライトから本質的になる。さらに別の特定の実施形態では、敷材の顆粒は、ナトリウムベントナイト粉末とグアーガムとの混合物で被覆された膨張パーライト核を含む。
【００１７】
[0017]パーライトは、ある天然ケイ質岩に対する一般名称である。パーライトを他の火山ガラスと区別する１つの特徴は、その軟化範囲における好適な点まで加熱したとき、その元の体積の４〜２０倍に膨張する点である。この膨張は、少なくとも一部は、未加工のパーライト岩中に存在する２〜６％の結合水に起因する。焼成、すなわち、１６００°Ｆ（８７１℃）超への急速な加熱により、未加工の岩石はポップコーンのように弾け、膨張パーライトと称される、非常に開放的で高度に多孔質の構造がもたらされる。
【００１８】
[0018]膨張パーライトが敷材組成物に用いられる場合、膨張パーライトのバルク密度は、典型的には、２５〜２００ｋｇ／ｍ３の範囲である。一実施形態では、例えば、本発明の被覆された敷材の膨張パーライトのバルク密度は、５５〜８０ｋｇ／ｍ３の範囲（例えば、５５ｋｇ／ｍ３、５６ｋｇ／ｍ３、５８ｋｇ／ｍ３、６０ｋｇ／ｍ３、６２ｋｇ／ｍ３、６４ｋｇ／ｍ３、６６ｋｇ／ｍ３、６８ｋｇ／ｍ３、７０ｋｇ／ｍ３、７２ｋｇ／ｍ３、７４ｋｇ／ｍ３、７６ｋｇ／ｍ３、７８ｋｇ／ｍ３、又は８０ｋｇ／ｍ３）である。別の実施形態では、例えば、膨張パーライトのバルク密度は、５５〜９６ｋｇ／ｍ３の範囲（例えば、５５ｋｇ／ｍ３、５６ｋｇ／ｍ３、５８ｋｇ／ｍ３、６０ｋｇ／ｍ３、６２ｋｇ／ｍ３、６４ｋｇ／ｍ３、６６ｋｇ／ｍ３、６８ｋｇ／ｍ３、７０ｋｇ／ｍ３、７２ｋｇ／ｍ３、７４ｋｇ／ｍ３、７６ｋｇ／ｍ３、７８ｋｇ／ｍ３、８０ｋｇ／ｍ３、８２ｋｇ／ｍ３、８４ｋｇ／ｍ３、８６ｋｇ／ｍ３、８８ｋｇ／ｍ３、又は９０ｋｇ／ｍ３である。特定の一実施形態では、例えば、膨張パーライトのバルク密度は、約７２ｋｇ／ｍ３である。他の特定の実施形態では、例えば、膨張パーライトのバルク密度は、約８４ｋｇ／ｍ３又は約８８ｋｇ／ｍ３である。
【００１９】
[0019]パーライトは、その粒度によってさらに定義することができる。ある範囲の粒度が、本明細書において記載される低密度の被覆された敷材にとって好ましい。一実施形態では、膨張パーライトの粒度は、Ｕ．Ｓ．篩−８番〜Ｕ．Ｓ．篩３０番の範囲である。別の実施形態では、膨張パーライトの粒度は、Ｕ．Ｓ．篩６番〜Ｕ．Ｓ．篩４０番の範囲である。膨張パーライト粒子がサイズ範囲内で均等に分布していないことが好ましい。
【００２０】
[0020]典型的には、被覆工程を容易にするために、少なくとも幾分かの水分が存在するが、本明細書において記載される敷材材料の水分含有量は、相対的に低い。一実施形態では、例えば、低密度の被覆された敷材の膨張パーライトの水分含有量（重量百分率として表現される）は、約０％〜３％である。別の実施形態では、例えば、水分含有量（重量百分率として表現される）は、約２％〜３％である。さらに別の実施形態では、水分含有量（重量百分率として表現される）は、約０．５％である。
【００２１】
[0021]一部の実施形態では、ｗｔ／ｗｔで測定される膨張パーライト粒子の吸収率は、約１００％〜約８００％であり、体積で測定すると少なくとも２０％である。一実施形態では、ｗｔ／ｗｔで測定される膨張パーライト粒子の吸収率は約６００％であり、体積で測定すると約４５％である。
【００２２】
[0022]核パーライト材料は、凝集剤、すなわち、湿潤時に隣接する粒子の結合を引き起こす薬剤で被覆される。代表的な凝集剤には、例えば、ベントナイト（ナトリウムベントナイトなど）、グアーガム、デンプン、キサンタンガム、アラビアゴム、アカシアゴム、シリカゲル、及び他の鉱物、並びにこれらの混合物が含まれる。一実施形態では、凝集剤は、ベントナイトを含む。
【００２３】
[0023]好ましい一実施形態では、凝集剤は、ナトリウムベントナイトを含む。ナトリウムベントナイトは、ナトリウムベントナイトの粒子が水分を吸収すると大きさ及び体積が増加するため、業界では「膨潤」粘土と言われている。加えて、ナトリウムベントナイト粒子は、湿潤時にゲル様の性質を示し、このゲル様の性質が、液体（尿など）が加えられたときにナトリウムベントナイト粒子の凝集を促進する。別の実施形態では、凝集剤は、ナトリウムベントナイトとグアーガムとの混合物を含む。
【００２４】
[0024]ナトリウムベントナイトを凝集剤として、又は凝集剤中に用いる場合、ベントナイトのバルク密度は、典型的には、６００〜１１２５ｋｇ／ｍ３の範囲（例えば、６００ｋｇ／ｍ３、７００ｋｇ／ｍ３、８００ｋｇ／ｍ３、９００ｋｇ／ｍ３、１０００ｋｇ／ｍ３、又は１１００ｋｇ／ｍ３）である。特定の一実施形態では、例えば、ナトリウムベントナイトのバルク密度は、約１１２５ｋｇ／ｍ３（約７０ｌｂ／ｆｔ３）である。
【００２５】
[0025]一実施形態では、低密度の敷材のナトリウムベントナイトの水分百分率は、約６％〜７％（例えば、６．１％、６．２％、６．３％、６．４％、６．５％、６．６％、６．７％、６．８％、又は６．９％）である。特定の実施形態では、ナトリウムベントナイトの水分百分率は、約６．２４％である。
【００２６】
[0026]低密度の被覆された敷材のベントナイトは、好ましくは、粉末又は１００〜３００メッシュのサイズ範囲を有する「微粉」として供給される。例示的な実施形態では、約２００メッシュにおけるナトリウムベントナイト粒子が用いられる。
【００２７】
敷材組成物を調製する方法
[0027]一般に、本開示による敷材組成物を調製する方法は、パーライト（及び／又は膨張パーライト）を凝集剤で被覆するステップを伴う。図１に図示される実施形態では、例えば、低密度の凝集性敷材を、以下のステップのうちの１つ又は複数を用いる方法１００によって作製する。
【００２８】
[0028]ステップ１０１では、パーライトをスクリーニングして、敷材の特定の実施形態に関して選択される粒度の範囲よりも小さい粒子を排除する。例えば、膨張パーライトをスクリーニングして、５０Ｕ．Ｓ．篩よりも小さい、より好ましくは約４０Ｕ．Ｓ．篩よりも小さい、さらにより好ましくは約３０Ｕ．Ｓ．篩よりも小さい粒子を排除してもよい。市販のシェーカースクリーンを利用してもよい。
【００２９】
[0029]任意選択のステップ１０２で、パーライト粒子をコーティング機に入れて、粒子をかき混ぜる。これは微粉の減少に役立ち、粉塵除去にも役立つ。例示的な実施形態では、膨張パーライト粒子がコーティング機に入る前又は同時に、ステップ１０４で膨張パーライト粒子を秤量し、粒子に水を吹き付ける（１０６）。添加する水の量は、一般に、コーティング機に入れられる膨張パーライト粒子の重量に依存する。一実施形態では、例えば、添加する水の重量は、膨張パーライト粒子の重量の約５〜３５パーセント（例えば、５％、１０％、１５％、２０％、２５％、３０、又は３５％）である。別の実施形態では、例えば、添加する水の重量は、膨張パーライト粒子の重量の約１０パーセント〜２０パーセント（例えば、１０％、１２％、１４％、１６％、１８％、又は２０％）である。特定の一実施形態では、例えば、添加する水の重量は、膨張パーライト粒子の重量の約１４パーセントである。コーティングはまた、以下でさらに記載するように、ベントナイト被覆材料のゲル化を促進し得る。
【００３０】
[0030]代替的な実施形態では、コーティングに続き、ステップ１０６で、特定の目標水分含有量を達成するのに適当な量で水を添加してもよい。一実施形態では、約５％〜３０％（例えば、５％、１０％、１５％、２０％、２５％、３０、又は３５％）の目標水分含有量を達成するのに適当な量で水を加える。別の実施形態では、約１２％〜１６％（例えば、１３％、１４％、又は１５％）の目標水分含有量を達成するのに適当な量で水を加える。
【００３１】
[0031]ステップ１０８で、パーライト粒子をコーター中で凝集剤（例えば、ナトリウムベントナイト）で被覆する。例を挙げると、遠心被覆法を用いることができる。例えば、パーライト粒子のバッチを体積で計量してフィードベルトに置き（１１０）、回転運動するコーターに供給する（１１２）。パーライト粒子は、コーターのチャンバー内で回転運動の方向に転がる。任意選択の前処理ステップ１１４において、パーライト粒子を、被覆前に、ある一定の時間（例えば、３０〜６０秒）、コーター内で回転させる。
【００３２】
[0032]ステップ１１６で、コーターを回転させながら水をコーターに添加する。ステップ１１６で添加する水は、コーターに添加する凝集剤の重量を基準にして添加してもよい。添加する水の重量は、典型的には、凝集剤の重量の約１０〜１００パーセント（例えば、１０％、１５％、２０％、２５％、３０％  ３５％、４０％、４５％、５０％、５５％、６０％、６５％、７０％、７５％、８０％、８５％、９０％、９５％、又は１００％）である。一実施形態では、例えば、添加する水の重量は、凝集剤の重量の約２５〜７５パーセント（例えば、２５％、３０％、３５％、４０％、４５％、５０％  ５５％、６０％、６５％、７０％、又は７５％）である。別の実施形態では、例えば、添加する水の重量は、凝集剤の重量の約３０〜６０パーセント（例えば、３０％、３５％、４０％、４５％、５０％、５５％、又は６０％）である。代替的には、水の添加を、コーティング機、又はコーティング機とコーターの両方で行ってもよい。
【００３３】
[0033]ステップ１１８で、凝集剤（例えば、ナトリウムベントナイト）を計量してコーターに入れる。一般に、コーター中に添加する凝集剤の量は、パーライト粒子の体積に基づく。一実施形態では、例えば、膨張パーライト１立方フィート当たり、５〜２５ポンド（例えば、５ポンド、１０ポンド、１２ポンド、１４ポンド、１６ポンド、１８ポンド、２０ポンド、２２ポンド、又は２４ポンド）のナトリウムベントナイトを添加する。別の実施形態では、例えば、膨張パーライト１立方フィート当たり、１３〜２２ポンド（例えば、１４ポンド、１６ポンド、１８ポンド、２０ポンド、又は２２ポンド）のナトリウムベントナイトを添加する。さらに別の実施形態では、膨張パーライト１立方フィート当たり、１４〜１６ポンド（例えば、１４．２５ポンド、１４．５ポンド、１４．７５ポンド、１５ポンド、１５．２５ポンド、１５．５ポンド、１５．７５ポンド、又は１６ポンドのナトリウムベントナイトを添加する。特定の一実施形態では、膨張パーライト１立方フィート当たり、約１５．７５ポンドのナトリウムベントナイトを添加する。
【００３４】
[0034]ベントナイト系凝集剤に加えて、又はその代わりに、グアーガムなどの他の被覆材料をコーターに入れてもよい。このような材料を、ベントナイトと共に混合物として添加してもよく、別のステップで添加してもよい。
【００３５】
[0035]ベントナイト（又は他の被覆材料）を計量してコーターのチャンバーに入れるとき、湿潤した回転している膨張パーライトと組み合わされて、膨張パーライト上に被覆を形成する。
【００３６】
[0036]任意選択のステップ１２０で、被覆されたパーライト（例えば、膨張パーライト）粒子を水と接触させる（例えば、噴霧又は吹き付け）。一般に、ステップ１２０で添加する水は、コーター内の凝集剤の重量に基づいて添加する。例示的な実施形態では、添加する水の重量は、凝集剤の重量の約５〜１５パーセント（例えば、５％、６％、７％、８％、９％、１０％、１１％、１２％、１３％、１４％、又は１５％）である。別の例示的な実施形態では、添加する水の重量は、凝集剤の重量の約５〜１０パーセント（例えば、５％、６％、７％、８％、９％、又は１０％）である。さらなる例示的な実施形態では、添加する水の重量は、凝集剤の重量の約６〜１０パーセント（例えば、６％、７％、８％、９％、又は１０％）である。特定の一実施形態では、添加する水の重量は、凝集剤の重量の約７パーセントである。別の特定の実施形態では、添加する水の重量は、凝集剤の重量の約８パーセントである。別の特定の実施形態では、添加する水の重量は、凝集剤の重量の約９パーセントである。
【００３７】
[0037]代替的な実施形態では、被覆に続き、ステップ１１６及び１２０で、特定の目標水分含有量を達成するのに適当な量で水を添加してもよい。一実施形態では、例えば、約２０〜４０パーセント（例えば、２０％、２１％、２２％、２３％、２４％、２５％、２６％、２７％、２８％、２９％、３０％、３１％、３２％、３３％、３４％、３５％、３６％、３７％、３８％、３９％、又は４０％）の目標水分含有量を達成するのに適当な量で水を加える。別の実施形態では、例えば、約２５〜３０パーセントの目標水分含有量を達成するのに適当な量で水を加える。
【００３８】
[0038]一実施形態では、膨張パーライト粒子、ベントナイト及び水をドラム中でタンブル混合する、ロータリーシステムを利用する。
【００３９】
[0039]ステップ１２２で、被覆された粒子を乾燥機に移す。乾燥により、実質的に被覆を除去することも実質的に完成品に損傷を与えることもなく、被覆された粒子から水分を除去する。ある実施形態では、流動床乾燥機を利用する。典型的には、被覆された粒子を、約１．５％〜約２０％にわたる水分含有量を有するように乾燥させる。一実施形態では、例えば、被覆された粒子を、約５％〜約１５％（例えば、約５％、約７％、約９％、約１１％、約１３％、又は約１５％）にわたる水分含有量を有するように乾燥させる。別の実施形態では、例えば、被覆された粒子を、約７％〜約１０％（例えば、約７％、約８％、約９％、又は約１０％）にわたる水分含有量を有するように乾燥させる。一実施形態では、例えば、被覆された敷材製品の最終水分含有量は、約１０％である。別の特定の実施形態では、被覆された粒子を、比較的一様な外観の被覆された粒子を実現するのに十分な水分レベルになるまで乾燥させる。
【００４０】
[0040]ステップ１２４で、別のスクリーニング工程を行う。振動スクリーナーを使用して、約８のメッシュサイズよりも大きく約４０のメッシュサイズよりも小さい被覆された膨張パーライト粒子を除去しても良い。スクリーニング工程で分別された、任意の過剰な被覆された膨張パーライトを、例えば、粉砕して他の敷材製品に添加してもよく、他の臭気又は水分制御製品に使用してもよい。
【００４１】
[0041]様々な添加剤を、被覆された敷材製品に任意選択で適用してもよい。添加剤は、例えば、臭気制御剤（複数可）、芳香剤（複数可）、抗微生物剤（複数可）、抗粘着剤（複数可）、ｐＨ制御用の薬剤（複数可）、着色用の粉末剤（複数可）、染料、着色剤（複数可）及び／若しくは着色した粒子、脱塵剤（複数可）、消毒剤（複数可）、又はこれらの組合せを含んでいてもよい。一実施形態では、例えば、被覆された粒子の少なくとも一部を、着色剤でさらに被覆する。
【００４２】
[0042]本発明の被覆された敷材製品の様々な特性は、既存の敷材製品に対して著しい改善を示す。
【００４３】
[0043]例を挙げると、本開示の被覆された敷材組成物の密度は、他の敷材製品と比較して、相対的に小さい。例えば、被覆された敷材製品の密度が、２００〜６００ｋｇ／ｍ３であることが典型的である。一実施形態では、被覆された敷材製品の密度は、３００〜５００ｋｇ／ｍ３（例えば、３００ｋｇ／ｍ３、３５０ｋｇ／ｍ３、４００ｋｇ／ｍ３、４５０ｋｇ／ｍ３、又は５００ｋｇ／ｍ３）である。別の実施形態では、被覆された敷材製品の密度は、３５０〜４５０ｋｇ／ｍ３（例えば、３５０ｋｇ／ｍ３、４００ｋｇ／ｍ３、４５０ｋｇ／ｍ３）である。特定の一実施形態では、被覆された敷材製品の密度は、約３５０ｋｇ／ｍ３である。別の特定の一実施形態では、被覆された敷材製品の密度は、約４００ｋｇ／ｍ３である。別の特定の一実施形態では、被覆された敷材製品の密度は、約４５０ｋｇ／ｍ３である。例えば、集塊化も、圧壊も、押出も、これら以外の密度を上昇させるような変化も受けていない、本来軽量である膨張パーライトの使用は、本発明の被覆された敷材製品の望ましい低密度に寄与し、先行技術の敷材に対して著しい改善をもたらす。好ましい一実施形態では、パーライト材料は、集塊化していない材料であり、すなわち、パーライト材料は、集塊化しておらず、そうでなければ寄せ集まってひと塊になってもおらず、いずれかの他の材料とクラスター形成してもいない。
【００４４】
[0044]一般に、パーライト粒子は、凝集剤で実質的に被覆される。一実施形態では、例えば、粒子は７５％超が被覆されている。他の実施形態では、例えば、粒子は８５％超、９５％超、又は９９％超が被覆されている。被覆材料が、粒子全体を取り囲む又はコーティングすることが好ましい。
【００４５】
[0045]主に小さく微細な粒子からなる凝集性敷材は、動物の尿などの液体に曝されたときに、薄い大きな凝集塊を生成する。一方、主に大きな粒子からなる凝集性敷材は、凝集した敷材の柱状物を生成する。広範囲にわたる様々な粒度が、尿（又は他の液体）に対し、幾分曲がりくねった経路を生成する。本開示の凝集性敷材材料は、様々な実施形態において、本明細書において論じられるような粒度分布を有する、パーライト及び／又は膨張パーライト粒子を含む。したがって、本発明の被覆された敷材製品を作製するために使用されるパーライト粒子は、集塊化も、圧壊も、押出も、これら以外の実質的な変化も受けていないので（被覆を受けることは除く）、最終製品は、サイズ分布の利益を保持する。
【実施例】
【００４６】
[0046]以下の非限定的な実施例は、本発明をさらに説明するために提供される。以下の実施例に開示される技法が、本発明の実施に際して良好に機能すると本発明者らが見出し、よって、その実施のための形態の例を構成すると考えられるアプローチを表していると、当業者は理解するはずである。しかしながら、当業者は、本開示に照らし合わせて、本発明の趣旨及び範囲から逸脱することなく、開示される具体的な実施形態に変更を加えることができ、それでもなお同様又は類似の結果を得ることができると理解するべきである。
【００４７】
実施例１〜７：敷材の形成＃１
[0047]１．膨張パーライト（１．０ｌｂ）を回転式（２７５ＲＰＭ）バッチ型農業用シードコーター（Ｃｉｍｂｒｉａ  Ｈｅｉｄ、セントリコーターＣＣ１０（Ｃｅｎｔｒｉ  Ｃｏａｔｅｒ  ＣＣ１０））に添加した。
【００４８】
[0048]２．水（０．３ｌｂ）をコーターの液体添加口に添加した。中央の回転する円盤により、液体をパーライト凝集物全体にわたって均等に分配した。おおよその添加時間は１０秒であった。
【００４９】
[0049]３．水の添加後、ナトリウムベントナイト（３．０ｌｂ）を、３０秒の時間をかけてコーターに添加した。
【００５０】
[0050]４．次に、材料を継続して１０秒間回転させた。
【００５１】
[0051]５．コーターの排出口を開き、排出された材料を集めた。
【００５２】
[0052]６．最後に、実験室スケールの流動床乾燥機（キャリアー（Ｃａｒｒｉｅｒ））を使用して材料を乾燥させ、最終水分を記録した。実施例２〜７について、列挙された分量の原材料を使用してステップ１〜６を繰り返した。実施例２、４及び５については、ベントナイトと共にグアーを配合した。
【００５３】
実施例８：敷材の形成＃２
[0053]１．膨張パーライト（１．０ｌｂ）を回転式（２７５ＲＰＭ）バッチ型農業用シードコーター（Ｃｉｍｂｒｉａ  Ｈｅｉｄ、セントリコーターＣＣ１０）に添加した。
【００５４】
[0054]２．コーターの内部に設置されたスプレーノズルを使用して、水（１．０ｌｂ）を添加した。おおよその添加時間は１０秒であった。
【００５５】
[0055]３．水の添加後、ナトリウムベントナイト（３．０ｌｂ）を、３０秒の時間をかけてコーターに添加した。
【００５６】
[0056]４．ベントナイトを添加した直後、０．１１ｌｂの空気霧化された水（霧）を加えた。おおよその添加時間は５秒であった。
【００５７】
[0057]５．次に、材料を継続して５秒間回転させた。
【００５８】
[0058]６．コーターの排出口を開き、排出された材料を集めた。
【００５９】
[0059]７．最後に、実験室スケールの流動床乾燥機（キャリアー）を使用して材料を乾燥させ、最終水分を記録した。
【００６０】
実施例９〜１２：敷材の形成＃３
[0060]１．連続式コーティング機中に膨張パーライトを通過させ、十分な水を加えてその水分含有量を最大で８質量％にした。
【００６１】
[0061]２．次いで、湿潤しコーティングされた膨張パーライトをスクリーニングし、−８／＋３０画分を保持した。
【００６２】
[0062]３．次に、１ｆｔ３の保持した−８／＋３０画分を回転式バッチ型農業用シードコーター（Ｃｉｍｂｒｉａ  Ｈｅｉｄ）に添加した。
【００６３】
[0063]４．コーターの内部に設置されたスプレーノズルを使用して、水（３．８２ｌｂ）を添加した。おおよその添加時間は１０秒であった。
【００６４】
[0064]５．水の添加後、ナトリウムベントナイト（１１．９５ｌｂ）を、３０秒の時間をかけてコーターに添加した。
【００６５】
[0065]６．ベントナイトを添加した直後、０．４２ｌｂの空気霧化された水（霧）を加えた。おおよその添加時間は５秒であった。
【００６６】
[0066]７．次に、材料を継続して５秒間回転させた。
【００６７】
[0067]８．コーターの排出口を開き、排出された材料を集めた。
【００６８】
[0068]９．最後に、流動床乾燥機（キャリアー）を使用して材料を乾燥させ、最終水分を記録した。
【００６９】
[0069]１０．実施例１０〜１２について、列挙された分量の原材料を使用してステップ１〜９を繰り返した。膨張パーライトを、列挙された水分になるまでコーティングした。
【００７０】
実施例１３：敷材の形成＃４
[0070]１．膨張パーライトをバルクサックからバッチコーターに搬送しながら、膨張パーライトに水を噴霧した。バッチコーターに達したとき、膨張パーライトの水分含有量は、約１４質量％であった。
【００７１】
[0071]２．約４ｆｔ３又は２３．６２ｌｂのステップ１で得られた膨張パーライトを、回転式バッチ型農業用シードコーター（Ｃｉｍｂｒｉａ  Ｈｅｉｄ）に添加した。
【００７２】
[0072]３．コーターの内部に設置されたスプレーノズルを使用して、水（２２．３４ｌｂ）を添加した。おおよその添加時間は１２秒であった。
【００７３】
[0073]４．水の添加後、ナトリウムベントナイト（６４ｌｂ）を、３０秒の時間をかけてコーターに添加した。
【００７４】
[0074]５．ベントナイトを添加した直後、２．０８ｌｂの空気霧化された水（霧）を加えた。おおよその添加時間は６．５秒であった。
【００７５】
[0075]６．次に、材料を継続して５秒間回転させた。
【００７６】
[0076]７．コーターの排出口を開き、排出された材料を集めた。
【００７７】
[0077]８．最後に、流動床乾燥機（キャリアー）を使用して材料を乾燥させ、最終水分を記録した。
【００７８】
実施例１４：バルク密度の測定
[0078]実施例１〜１３のバルク密度を、シードビュロ（Ｓｅｅｄｂｕｒｏ）（登録商標）充填ホッパー（直径１  １／４の開口）、スタンド、及びパイント（乾燥体積５５０．０６ｃｍ３）試料カップを使用して、以下の手順に従って測定した：
【００７９】
[0079]１．敷材を、満杯になるまで充填ホッパーに注ぎ入れた。
【００８０】
[0080]２．次に、空の小型カップを秤の上に置き、秤の目盛りをゼロに設定した。
【００８１】
[0081]３．次いで、カップを充填ホッパーの下に置いた。充填ホッパー排出とカップの上端との間の距離を、２インチとした。
【００８２】
[0082]４．次いで、充填ホッパー排出スライドを開いて、生成物を空の試料カップ内に落とした。カップが満杯になるまで敷材を流出させ、次いで、さらに１〜２秒間溢れさせた。
【００８３】
[0083]５．次いで、直定規を使用してカップの頂部から過剰な生成物を除去し、カップ内容物の高さをカップの縁に合わせた。
【００８４】
[0084]６．次いで、敷材の入ったカップを秤に戻し、敷材の重量を記録した。
【００８５】
[0085]７．ステップ１〜６を３回繰り返した。
【００８６】
[0086]８．１グラム毎立方センチメートル（ｇｍ／ｃｍ３）＝６２．４２６９ｌｂ／ｆｔ３という換算係数を使用して、質量値をポンド毎立方フィート（ｌｂ／ｆｔ３）に変換した（１グラム毎乾量パイント（ｇ／乾燥−ｐｔ）＝０．１１３３５８ｌｂ／ｆｔ３）。
【００８７】
[0087]９．平均バルク密度を計算した。これを表１に示す。この表を参照すると、本発明の実施例が従来の粘土製すくい取り式敷材（ＣＣＳＬ）よりも顕著に低密度であったことは明らかである。
【００８８】
[0088]
【表１】
2018138046.tif 000003
【００８９】
実施例１５：凝集塊の評価
[0089]実施例１〜１３の凝集塊形成及び％凝集塊凝集度を、以下の手順に従って調べた：
【００９０】
[0090]１．３／４”メッシュを有する直径８”の篩を篩用受け皿の頂部に重ね、支持スタンドの底部に置いた。
【００９１】
[0100]２．落とし戸構造を支持スタンドに取り付け、３／４”篩の１０インチ上に配置した。
【００９２】
[0101]３．実施例１に記載された材料の代表的な試料を敷材試験皿に添加した。材料の深さは３インチであった。
【００９３】
[0102]４．自動調整２５ｍｌビュレットを、支持スタンドの、敷材表面から３インチ上に配置した。この構成を使用して、２５ｍｌの液体のアリコートを敷材表面に分注し、敷材に凝集塊を形成させた。この工程を、所望の数の凝集塊が生成するまで、敷材皿の様々な位置で繰り返した。
【００９４】
[0103]５．所望の時間間隔（１５ｍｉｎ又は２４ｈｒ）の終了時に、凝集塊を敷材から取り出し、その質量をＷ１として記録した。
【００９５】
[0104]６．次いで、凝集塊を、ステップ２で組み立てた落とし戸機構の中心に置いた。
【００９６】
[0105]７．次に、レバーを作動させて落とし戸を開放し、凝集塊を３／４”試験篩上に落下させた。
【００９７】
[0106]８．未凝集の材料が凝集塊から免れて落下するように、しかし凝集塊にさらなる損傷を与えないように、スクリーンから凝集塊を注意深く取り出した（凝集塊が壊れて小片になった場合、３／４”スクリーン上に保持された最大の小片を選択した。スクリーン上に何も保持されない場合、結果はゼロ（０）重量である）。
【００９８】
[0107]９．凝集塊又は最大の小片を秤量し、質量をＷ２として記録した。
【００９９】
[0108]１０．凝集度百分率値を、以下の式を使用して計算した：
【０１００】
[0109]凝集度百分率＝
【０１０１】
[0110]［Ｗ２（最終重量）／Ｗ１（初期重量）］×１００
【０１０２】
[0111]１１．すべての凝集塊についての凝集度百分率値を平均化した。結果を表２に示す。この表を参照すると、実施例は加えた液体と接触したときに凝集塊を形成したこと、及び、本発明の実施例の多くについて、凝集度百分率値は従来の粘土製すくい取り式敷材（ＣＣＳＬ）と同等であったことは、明らかである。
【０１０３】
[0112]
【表２】
2018138046.tif 000004
【０１０４】
実施例１６：粒子の形成
[0113]１．膨張パーライト（１．０ｌｂ）を回転式（２７５ＲＰＭ）バッチ型農業用シードコーター（Ｃｉｍｂｒｉａ  Ｈｅｉｄ、Ｃｅｎｔｒｉ  Ｃｏａｔｅｒ  ＣＣ１０）に添加した。
【０１０５】
[0114]２．水（０．３０ｌｂ）をコーターの液体添加口に添加し、中央の回転する円盤により、液体をパーライト凝集物全体にわたって均等に分配した。
【０１０６】
[0115]３．水：パーライト混合物を、約５秒間回転させた。
【０１０７】
[0116]４．次に、ナトリウムベントナイト（０．１８ｌｂ）をコーターに添加した。
【０１０８】
[0117]５．ナトリウムベントナイトの添加後、材料を継続してさらに５秒間回転させた。
【０１０９】
[0118]６．次いで、コーターの排出口を開き、排出された材料を集めた。
【０１１０】
[0119]７．次いで、被覆された材料を、実験室スケールの流動床乾燥機（キャリアー）を使用して約１％の水分になるまで乾燥させた。
【０１１１】
実施例１７：凝集塊の評価
[0120]１．１パイントの体積の実施例１で作製された敷材材料を、透明プラスチック製パイントジャーに移した。
【０１１２】
[0121]２．２５ｍｌ自己調整ビュレットを使用して、２％食塩水２５ｍｌを敷材試料の表面に与えた。
【０１１３】
[0122]３．１５分後、ジャーをゆっくりと反転し、凝集塊が存在していたら、凝集塊を取り出した。
【０１１４】
[0123]本発明の趣旨及び範囲から逸脱することなく、当業者は、本発明を様々な使用及び条件に適合させるために、本発明に対して様々な変更及び修正を行うことができる。したがって、このような変更及び修正が以下の特許請求の範囲と均等なあらゆる範囲内にあることは、適性であり、公正であり、且つ、そのように意図されている。
【０１１５】
[0124]本明細書に記載されている本発明の好ましい実施形態に対する様々な変更及び修正は当業者には明白であると、理解するべきである。このような変更及び修正は、本発明の趣旨及び範囲から逸脱することなく且つ本発明の意図する利点を損なうことなく行うことができる。したがって、このような変更及び修正は、添付の特許請求の範囲に包含されるものと意図されている。
【図１】
2018138046.tif 000005
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
動物用敷材顆粒であって、
６％〜７％の水分百分率及び６００〜１１２５ｋｇ／ｍ３のバルク密度を有するベントナイトにより被覆された、Ｕ．Ｓ．篩−８番〜Ｕ．Ｓ．篩３０番の粒度、０．５％〜３％の水分含有量、及び２５〜２００ｋｇ／ｍ３のバルク密度を有する集塊化していない膨張パーライト粒子を含み、
５％〜１５％の水分含有量及び２００〜６００ｋｇ／ｍ３の密度を有する、顆粒。
【請求項２】
動物用敷材顆粒であって、
ベントナイトにより被覆された、集塊化していない膨張パーライト粒子を含み、
５％〜１５％の水分含有量及び２００〜６００ｋｇ／ｍ３の密度を有する、顆粒。
【請求項３】
（ｉ）２５〜２００ｋｇ／ｍ３の範囲のバルク密度を有する膨張パーライト粒子をコーター中に供給するステップと、
（ｉｉ）液体を前記コーターに添加して、膨張パーライト粒子を湿潤させるステップと、
（ｉｉｉ）約１００メッシュ〜約３００メッシュのサイズ範囲を有するベントナイトを前記コーター中に供給して、ベントナイト被覆を有する膨張パーライト粒子を生成するステップと、
（ｖ）前記ベントナイト被覆を有する膨張パーライト粒子を５％〜１５％の範囲の水分含有量になるまで乾燥させるステップと、
を含む、
２００〜６００ｋｇ／ｍ３の密度を有する動物用敷材顆粒を製造する方法。
【請求項４】
（ｉｖ）前記ベントナイト被覆を有する膨張パーライト粒子を水と接触させるステップをさらに含む、請求項３に記載の方法。
【請求項５】
前記ベントナイトがナトリウムベントナイトを含む、請求項１又は２に記載の顆粒。
【請求項６】
前記ベントナイトがナトリウムベントナイトである、請求項３又は４に記載の方法。
【外国語明細書】
2018138046000001.pdf